"表面性状処理により被加工材表面を最大高さ粗さRzが5μm以上となるように調整する表面性状工程と、表面性状工程の後に、ショットブラストもしくはショットピーニング装置により、二硫化モリブデン、二硫化タングステン、リン酸亜鉛、硫酸カルシウムから選ばれた一種以上のへき開性化合物結晶粉体を投射することで潤滑被膜を被加工材表面に形成する潤滑被膜形成工程と、を含むことを特徴とする塑性加工用潤滑被膜の形成方法。前記潤滑被膜の上層に、鉱物油、油脂、アルカリ石けん、金属石けん、ワックス、層状構造アミノ酸化合物、有機変性粘土鉱物から選ばれる一種もしくは二種以上の補助潤滑剤を付着させる補助潤滑剤付着工程を更に含むことを特徴とする、請求項1に記載の塑性加工用潤滑被膜の形成方法。請求項1記載の表面性状工程及び潤滑被膜形成工程を含むか、又は更に請求項2記載の潤滑補助剤付着工程を含むことを特徴とする、潤滑被膜が形成された塑性加工材の製造方法。本発明は、多段鍛造機などに代表される量産鍛造設備に対して省スペースなインラインプロセスで効率よく高性能な被膜形成ができる塑性加工用潤滑皮膜の形成方法を提供することを目的とする。具体的には、前記特許文献4国際公開番号WO2002040743号公報で開示されているように機械的に固体被膜を形成する方法を応用し、塑性加工性能に優れた潤滑被膜の形成方法の提供を目的とする。上記課題は、特定の表面性状を付与した被加工材表面に特定のへき開性化合物結晶粉体を投射することで形成される固体潤滑被膜により解決することができる。特定の表面性状の付与とは、ショットブラスト処理もしくはウエットブラスト処理により最大高さ粗さRzを平均で5μm以上となるように調整することをいい、本発明で使用する特定のへき開性化合物結晶粉体とは、二硫化モリブデン、二硫化タングステン、リン酸亜鉛、硫酸カルシウムから選ばれた一種以上である。ここで、本発明におけるRzは、JISB06012001ISO42871997準拠に従い測定された値を指す。また、一般にへき開とは、結晶や岩石が機械的な打撃によって特定の方向あるいは特定の面に平行に割れたり、はがれたりする現象をいうその面をヘキ界面という。結晶の内部構造において、相対的に結合の弱い方向があると、これに直角な面に平行に割れやすい。ヘキ開の良否を示すのに完全、良好、めいりょう、不完全などの形容詞をつける。不完全ヘキ開はヘキ開があるのかないのかわからないものをいう。本発明におけるへき開とは、完全、良好、めいりょう及び不完全なへき開のいずれをも包含する。前記へき開性化合物結晶の粉体は単独もしくは鋼球などの金属メディアを混合した状態で投射されることで被加工材表面に固体潤滑被膜層が形成される。なお、必要に応じて、その上層には油類、石けん類、ワックスに代表される有機系滑材成分を主成分とする補助潤滑層が形成できる。本発明によれば、量産鍛造設備などに対して省スペースなインラインプロセスで効率よく高性能な塑性加工用潤滑被膜が形成でき、被膜形成工程の革新的な工程短縮を実現できる。水系処理に頼らないことから被膜形成時の乾燥不足などの問題はなく、被加工材表面に特定の表面性状を付与することで固体潤滑被膜層の強固な焼付抑制能は安定的に発揮される。そのため油や石けん塗布などの簡便な補助潤滑層の付与も考慮すると高難易度の冷間鍛造においても優れた塑性加工性能を呈する他、仮に補助潤滑層で水系処理を用いたとしてもその乾燥不足による塑性加工性能への影響が小さいなどメリットが大きい。本発明により、潤滑被膜処理時間に律速され実現が困難であった、例えば鋼線コイルからの高速多段鍛造機に直結したインライン被膜処理の実現も容易となるなど、本発明の産業上の利用価値は極めて大きい。ここで、従来のボンデボンダリューベと比較した場合、形成される潤滑被膜の性能がほぼ同一でありながら、ボンデボンダリューベの場合のような鉄分の排除が不要である、熱源や揮発水の補給にかかるコストが不要である、大規模設備が不要である、という方法としての顕著な効果を有する。また、従来の一液潤滑被膜と比較した場合、乾燥状態により被膜性能が影響するという問題が生じ得ず、常に安定した性能の被膜を形成させることができる、という製造物としての効果に加え、熱風乾燥ゾーンが不要である、乾燥工程が不要なのでライン速度が高速化できる、という方法としての顕著な効果を奏する。更に、他分野での投射と比較した場合、鉄鋼材料の塑性変形に伴う表面積の拡大での引き伸ばしと、金型との相対滑りでのせん断力による削ぎ落としによる極端な薄膜化により、被加工材である鉄鋼材料表面の被覆保護が困難となり焼付に到ってしまうという問題が発生しない、という製造物としての顕著な効果を奏する。以下、本発明を詳細に説明する。尚、本発明は下記形態に何ら限定されるものではない。本発明が対象とする被加工材としては、主に鉄、鉄鋼、ステンレス鋼、アルミニウム、マグネシウム、銅、チタンなどの塑性加工の対象となる金属材料が挙げられ、これらは用途によってシート、棒線、管、スラグなどの形状で使用される。本発明で被加工材表面に付与する特定の表面性状は、後述する方法で被膜形成される固体潤滑被膜が冷間鍛造時にさらされる表面積拡大や金型との相対滑りによるせん断などによる脱落を抑制し焼付を防止する機能を担う必須要件である。ショットブラスト処理もしくはウエットブラスト処理により最大高さ粗さRzを平均で5μm以上に調整することにより、固体潤滑被膜を被加工材表面に内包するように保持できる凹凸が形成され、被加工材表面拡大による引き伸ばしや、金型表面との摩擦せん断による削ぎ落としなどでの脱落を極端に抑制することができ、加工中の被加工材表面を安定的に被覆し続けられるようになる。尚、最大高さ粗さの上限は何ら限定されない例えば30μmでもよい。最大高さ粗さは、ブラスト処理に用いられる投射メディアの素材や形状および大きさによって変化するが、特に塑性加工時の被膜保持に好ましい表面性状を得るためには、目開き50~500μmのメッシュで分級したグリッド形状の鉄鋼メディアまたはステンレスメディアや、アルミナなどの使用が好ましく、目開き100~300μmのメッシュで分級したものがさらに好ましい。目開き50μm未満のメディアでは最大高さ粗さRzを5μm以上にすることが容易ではなく、目開き500μmを超えるメディアを用いると投射被膜の被服効率は頭打ちとなるが、加工中の固体潤滑被膜の保持効果が低下してくる。更に、球状のスチールボールメディアと比較すると角ばった形状を有するグリッド形状の鉄鋼メディアまたはステンレスメディアや、アルミナなどの使用が好ましい図4参照。これらを用いると最大高さ粗さRzには係わらない微細な凹凸を比較材表面に付与することができ、加工中の固体潤滑被膜の保持効果をより高めることができる。本発明で形成する固体潤滑被膜層は塑性加工時に金型表面と被加工材表面とが直接的に接触することを防止することで焼付の発生を抑制するとともに、金属面同士の直接しゅう動に比べて摩擦を低減する役割を担う。固体潤滑被膜層を形成するために被加工材表面に対して投射する特定のへき開性化合物結晶粉体は、結晶格子内にへき開面を有する化合物結晶の集合体であり、投射による金属表面への被膜形成能に優れるほか、塑性加工時の金型と被加工材との接触界面の摩擦を低減できるという観点から、二硫化モリブデン、二硫化タングステン、リン酸亜鉛水和物を含む、硫酸カルシウム水和物例えば、2水和物、1/2水和物から選ばれた一種以上に限定される。本発明で限定されるへき開性化合物結晶粉体以外を用いると、投射処理によっても塑性加工に十分な厚みの被膜が形成されないか、金型と被加工材との接触界面の摩擦低減ができないため冷間鍛造などの潤滑被膜としては成り立たない。本発明にて、へき開性化合物結晶から形成される被膜量は、1g/m2以上であることが必要であり2g/m2以上であることが好ましい。被膜量の上限は特にないが、10g/m2を超えても塑性加工性能への効果は飽和しており経済的に無駄となるので好ましくない。これらへき開性化合物結晶の集合体である粉末の投射は、通常、市販のショットブラストやショットピーニング装置を使用し、結晶粉末を単独で投射するか鋼球やステンレスグリッドなどの投射メディアと混合した状態で投射する。この時の投射速度は速い方が、被加工材表面に効率よくへき開性化合物結晶の被膜が形成されやすいため、例えば結晶の粉末を単独で投射する場合の圧縮空気の圧力は0.6MPa以上であることが好ましい。鋼球などの一般の投射メディアと混合して使用する場合には、投射速度がより低速でも効率的な被膜形成ができる。なお、被加工材表面に対する投射角度は任意に設定することができ、通常は同一投射速度における固体潤滑被膜層の形成重量を比較して被膜形成効率が良好な投射角度を設定する。被膜形成の対象とする被加工材表面に熱処理スケールや汚れを有する場合には、通常、酸洗や前洗浄などを行うことで形成する被膜との密着性を高めるが、本発明では工程短縮を目的とした趣旨から主にベンディングやワイヤーブラシ、ショットブラスト、ウエットブラスト処理などのメカニカルな前処理を使用する。特にショットブラストやウエットブラスト処理が効率よく熱処理スケールを排除できるため好ましいほか、本発明での被加工材の表面性状をも調整できる最大高さ粗さを5μm以上とすることができるので適当である。即ち、この場合、前処理と表面性状処理が同時に実施されることとなるが、これは本発明での表面性状工程に相当することとする。そして、このような同時処理を行なった後、前述した潤滑被膜形成工程を実施する。ところで、この潤滑被膜形成工程の際、前述した表面性状処理の際に使用する投射メディアを本発明のへき開性化合物の結晶粉末と混合することも可能である。この場合には、前述の表面性状工程後、潤滑被膜形成処理と併せて再度表面性状処理が実施されることとなるが、これは本発明での潤滑被膜形成工程に相当することとする。即ち、最大高さ粗さを5μm以上とする処理が実行された後、へき開性化合物結晶粉末を投射する際に更に表面性状処理が同時に実行されたとしても、この処理はあくまで潤滑被膜形成工程である。本発明の方法で形成される固体潤滑被膜層の被膜量は、最終的に要求される塑性加工時の潤滑性能レベルにより大きく異なるため限定するものではないが、安定した焼付抑制能を発現させるためには1g/m2以上であることが好ましく、2g/m2以上であることがより好ましい。なお、固体潤滑被膜層形成量の上限は潤滑効果の飽和により経済的に無駄となるとの観点から10.0g/m2以下にすることが好ましい。固体潤滑被膜層を形成した被加工材表面には、補助的に摩擦係数を低下させる目的として有機系滑材を主成分とする補助潤滑層を形成してもよい。補助潤滑層の形成は固体潤滑被膜層の形成直後に行ってもよいが、被加工材の塑性加工前もしくは塑性加工と同時に行ってもよい。補助潤滑層の主成分として用いられる有機系滑材としては油、石けん、金属石けん、ワックスなどが例示され、これらは単独もしくは組み合わせた形で使用できる。油としては、植物油、合成油、鉱物油などを使用でき、例えばパーム油、ひまし油、菜種油、マシン油、タービン油、エステル油、シリコン油などを挙げることができる。本発明では固体潤滑被膜層を形成した被加工材を油中で加工することでも構わない。石けんは、脂肪酸のアルカリ金属塩であり、例えばオクタン酸、デカン酸、ラウリン酸、ミリスチン酸、パルミチン酸、イコサン酸、オレイン酸、ステアリン酸などの炭素数8~22の飽和もしくは不飽和脂肪酸のナトリウム塩、カリウム塩などが挙げられる。金属石けんとしては、カルシウム、亜鉛、マグネシウム、バリウムなどの多価金属と上記脂肪酸との塩などが挙げられる。これらはアルカリ石けん水溶液や金属石けん溶融液、水分散体などでの塗布を行う。ワックスとしては、ポリエチレンワックス、ポリプロピレンワックス、カルナウバロウ、パラフィンワックスなどが挙げられる。ポリテトラフルオロエチレンとしては、重合度例えば100万~1000万程度のポリテトラフルオロエチレンを挙げることができる。その他、ワックスには類さないが、層状構造アミノ酸化合物、有機変性粘土鉱物などの潤滑性を呈する材料も用いることができる。これらは単独で用いてもよいし、2種以上組み合わせて使用してもよい。単独での塗布や溶融塗布などのほか、樹脂などの有機系の軟質バインダーを用いて被膜形成することもできるが、ホウ素やケイ素系などの流動性に乏しい無機塩系硬質バインダーと組み合わせると、固体潤滑被膜層のへき開により補助潤滑層が脱落しやすくなり摩擦係数の低減効果を発現し難くなることから好ましくない。これらの有機系滑材は、伸線や伸管ダイスなどの直前で被加工材表面に粉状もしくは液状で付着させながら引抜きもしくは押出し加工を行い、ダイス内で圧着塗布させるようなメカニカルな塗布方法を用いても構わない。本発明の実施例を比較例と共に挙げることによって、本発明をその効果と共にさらに具体的に説明する。なお、本発明はこれらの実施例によって制限されるものではない。1表面性状処理市販の投射機を用いて表1の条件での表面性状処理を行った。被加工材:SAE1008伸線材引張り強さ488MPa円柱,φ108mm×20mm2固体潤滑被膜層形成市販の投射機空気圧08MPaを用いて各粉末材料を被加工材表面に対して45°の方向から投射することで固体潤滑被膜層の形成を行った。3評価<塑性加工試験>図2に示す密閉押出し加工金型を用いて各潤滑被膜処理を施した被加工材の塑性加工性能を評価した。加工評価は、10回連続で実施し、軸絞り加工部の被膜状態、疵や焼付の発生などにより行った。なお、図3に加工時における被膜脱落の指標とした試験片絞り加工先端部に発生する金属光沢領域の例を示す。<評価基準>◎:被膜脱落を示す金属光沢領域発生の平均が、試験片絞り加工先端部から3mm未満であり、疵や焼付はみられない○:被膜脱落を示す金属光沢領域発生の平均が、試験片絞り加工先端部から3mm以上5mm未満であり、疵や焼付はみられない△:被膜脱落を示す金属光沢領域発生の平均が、試験片絞り加工先端部から5mm以上で疵や焼付はみられない×:試験片絞り加工部に疵や焼付がみられる試験片が発生する表2の結果で明らかなように、本発明の実施例1~11の塑性加工用潤滑被膜は実用的な塑性加工性能を示した。一方、表面性状処理を行わないか、粗さ付与が十分でない比較例1~5及び9、被膜形成の投射材料が本発明で限定するへき開性化合物結晶粉末ではない比較例6~8及び10では、いずれも実用的な塑性加工性能が得られなかった。"